(57)【特許請求の範囲】
【請求項１】
（ａ）光学素子基板に対し、反射防止用の非水溶性物質を蒸着し、
（ｂ）その表面上に、より高い粒子エネルギーを持つ水溶性物質を蒸着し、
（ｃ）前記水溶性物質が前記非水溶性物質の内部に奥深く浸入して混合膜を前記基板面上に形成した後、
（ｄ）前記水溶性物質を溶解除去して前記非水溶性物質による多孔性薄膜を形成することを特徴とする光学薄膜の形成方法。
【請求項２】
請求項１記載の光学薄膜の形成方法において、前記光学素子基板は、石英ガラス、硼珪クラウンガラス、リン酸塩ガラスなどを含む各種の光学ガラスや、蛍石、水晶、サファイアなどの結晶、ＹＡＧやＡｌ2Ｏ3などのレーザ用結晶、セラミックス、半導体、プラスチック、金属などの基板であることを特徴とする光学薄膜の形成方法。
【請求項３】
請求項１記載の光学薄膜の形成方法において、前記非水溶性物質は、シリカなどの酸化物またはフッ化マグネシウムなどのフッ化物であることを特徴とする光学薄膜の形成方法。
【請求項４】
請求項３記載の光学薄膜の形成方法において、前記酸化物またはフッ化物は、ＳｉＯ2、Ａｌ2Ｏ3、ＣｅＯ2、ＨｆＯ2、Ｔａ2Ｏ5、ＴｈＯ2、ＴｉＯ2、ＺｒＯ2、Ｓｃ2Ｏ3、ＭｇＦ2、ＡｌＦ3、ＣａＦ2、ＬｉＦ、ＬａＦ3、ＰｂＦ2、ＮｄＦ3であることを特徴とする光学薄膜の形成方法。
【請求項５】
請求項１記載の光学薄膜の形成方法において、前記水溶性物質は、フッ化物、酸化物、塩化物、またはリン酸化合物であることを特徴とする光学薄膜の形成方法。
【請求項６】
請求項５記載の光学薄膜の形成方法において、前記フッ化物、酸化物、塩化物、リン酸化合物は、ＮａＦ、Ｎａ3ＡｌＦ6，ＬｉＦ，Ｂ2Ｏ3，ＭｇＣｌ2，ＮａＣｌ，ＮｉＣｌ2，ＬａＣｌ3，ＬｉＣｌ，ＮａＰＯ3であることを特徴とする光学薄膜の形成方法。
【請求項７】
請求項１記載の光学薄膜の形成方法において、前記多孔性薄膜面上にオーバーコート膜を形成することを特徴とする光学薄膜の形成方法。
【請求項８】
請求項７記載の光学薄膜の形成方法において、前記オーバーコート膜は膜厚が５０〜５００Åのフッ化膜または酸化膜であることを特徴とする光学薄膜の形成方法。
【発明の詳細な説明】
技術分野
本発明は、赤外から深紫外波長域で用いる高出力レーザ用光学素子の反射防止膜、高出力レーザ用偏光子や反射鏡のレーザ耐力を向上させるための光学薄膜、ディスプレイ画面の輝きを緩和するための目の保護用フィルタ上に形成する反射防止膜などに用いる光学薄膜の形成方法に関するものである。
背景技術
光学薄膜を形成する方法は、真空蒸着法と化学的方法とに大別できる。
真空蒸着法による反射防止膜としては、蒸着基板上に、基板の屈折率より低い蒸着物質を膜厚１／４波長で付着させて形成する単層膜、あるいは高屈折率と低屈折率の蒸着物質を２層以上積層して形成する多層膜がある。
一方、真空蒸着法と化学的処理法とを併用した方法は、本願発明者によって提案された方法で、水溶性と非水溶性の物質を同時に蒸着して混合膜を形成した後、この混合膜中の水溶性物質を溶解除去して基板上に非水溶性物質による多孔性薄膜を形成するようにしている。
かかる多孔性薄膜の形成方法の詳細は、特開平５−５２９２３号公報に開示されている。
これに対して化学的方法は、米国ローレンス・リバモア国立研究所のミラム（Ｍｉｌａｍ）らが開発した方法があり、ゾルゲル法によって石英ガラス基板面上に反射率０．１〜０．３％の多孔性シリカ薄膜を形成して、反射防止膜を形成する方法である。この多孔性シリカ膜の詳細は、Ｄ．Ｍｉｌａｍ  ｅｔ  ａｌ．，ＣＬＥＯ’８４  Ｔｅｃｈｎｉｃａｌ  Ｄｉｇｅｓｔ，ＴＨＢ  ２（１９８４）で見ることができる。
また、同研究所のトーマス（Ｔｈｏｍａｓ）は、ゾルゲル法によって石英ガラスおよびＣａＦ2結晶基板上にフッ化物である多孔性のＭｇＦ2およびＣａＦ2薄膜を形成した。この多孔性ＭｇＦ2およびＣａＦ2膜の詳細は、Ｉａｎ  Ｍ．Ｔｈｏｍａｓ，Ａｐｐｌ．Ｏｐｔ．，Ｖｏｌ．２７，Ｎｏ．１６，３３５６−３３５８頁（１９８８）を参照して見ることができる。
発明の開示
しかしながら、上記した従来の薄膜の形成方法では以下に述べるような各種の問題点があった。
従来の真空蒸着法による光学薄膜は、レーザ耐力が低く、また、広帯域の反射防止膜を形成するには３層以上の蒸着が必要であり、リソグラフィー用の深紫外光源である発振波長１９３ｎｍのＡｒＦレーザおよび１５７ｎｍのＦ2レーザ用の反射防止膜の形成は非常に困難である。
さらに、一度膜が損傷するとその基板は、粗研磨および超精密研磨の２行程を経て復元しなければならないなどの問題点がある。
すなわち、従来の真空蒸着法では基板表面と蒸着した薄膜との境界部に局所的な吸収層が形成されており、この吸収層は高密度の蒸着薄膜に被覆されているため超音波による洗浄やレーザ光照射によるレーザクリーニングで除去できず、そのまま残留しているため、高出力レーザ光の照射によってプラズマ化して蒸着膜を破壊してしまう。
また、広帯域の反射防止膜は高屈折率と低屈折率の２種類の蒸着物質を３〜７層程度積層して実現するか、または単層膜の膜厚の１／１００〜１／３００の厚さの２種類の物質を１００〜３００層積層する方法が用いられているが、この方法では単層膜に比べて製造コストが大幅に上昇する。
さらに、損傷した蒸着膜を基板から除去して当該基板を再利用する場合、２研磨工程が必要なため少なくとも復元には５時間程度を要する。
次に、本願発明者らの提案による混合膜と化学的処理法とを併用した方法は、屈折率勾配を持つ多孔性薄膜の形成は、酸化物材料では可能であるが、フッ化物材料では困難であり、かつ混合膜の形成の過程において２種類の物質の混合比を変えながら蒸着する必要があり、蒸着レートの制御に問題があるため安定して所定の反射率を得るのが困難である。
また、上記したミラムらによるゾルゲル法で形成された多孔性シリカ膜およびトーマスによるゾルゲル法で形成された多孔性ＭｇＦ2膜やＣａＦ2膜などは、所定の波長での反射率が０．５％以下であり、レーザ耐力に関しても真空蒸着法による薄膜の２倍以上の耐力を有するが、表面が機械的に非常に弱いという問題点がある。
すなわち、この方法では基板表面にコロイド粒子がファンデル・ワールス力で付着して多孔性薄膜を形成している状態であるため、機械的な外力が加わると容易に剥離してしまう。
そこで、本発明は、このような従来技術の課題を解決しようとするものであり、レーザ耐力が高く表面が機械的に適度の硬さであり、所望の屈折率勾配にして深紫外から赤外波長域までの広帯域での使用が可能であり、とりわけ深紫外において反射防止用の多孔性フッ化物薄膜を蒸着によって任意の基板上へ容易に再現性よく形成できると共に、薄膜が損傷した場合でも薄膜を短時間で容易に除去して基板の再使用を可能にした高出力レーザを含むレーザシステム用光学素子や光学機器用光学素子などに用いる光学薄膜の形成方法を提供することを目的とする。
本発明は、上記目的を達成するために、
〔１〕光学薄膜の形成方法において、光学素子基板に対し、反射防止用の非水溶性物質を蒸着し、その表面上に、より高い粒子エネルギーを持つ水溶性物質を蒸着し、前記水溶性物質が前記非水溶性物質の内部に奥深く浸入して混合膜を前記基板面上に形成した後、前記水溶性物質を溶解除去して前記非水溶性物質による多孔性薄膜を形成することを特徴とする。
〔２〕上記〔１〕記載の光学薄膜の形成方法において、前記光学素子基板は、石英ガラス、硼珪クラウンガラス、リン酸塩ガラスなどを含む各種の光学ガラスや、蛍石、水晶、サファイアなどの結晶、ＹＡＧやＡｌ2Ｏ3などのレーザ用結晶、セラミックス、半導体、プラスチック、金属などの基板であることを特徴とする。
〔３〕上記〔１〕記載の光学薄膜の形成方法において、前記非水溶性物質は、シリカなどの酸化物またはフッ化マグネシウムなどのフッ化物であることを特徴とする。
〔４〕上記〔３〕記載の光学薄膜の形成方法において、前記酸化物またはフッ化物は、ＳｉＯ2、Ａｌ2Ｏ3、ＣｅＯ2、ＨｆＯ2、Ｔａ2Ｏ5、ＴｈＯ2、ＴｉＯ2、ＺｒＯ2、Ｓｃ2Ｏ3、ＭｇＦ2、ＡｌＦ3、ＣａＦ2、ＬｉＦ、ＬａＦ3、ＰｂＦ2、ＮｄＦ3であることを特徴とする。
〔５〕上記〔１〕記載の光学薄膜の形成方法において、前記水溶性物質は、フッ化物、酸化物、塩化物、またはリン酸化合物であることを特徴とする。
〔６〕上記〔５〕記載の光学薄膜の形成方法において、前記フッ化物、酸化物、塩化物、リン酸化合物は、ＮａＦ、Ｎａ3ＡｌＦ6，ＬｉＦ，Ｂ2Ｏ3，ＭｇＣｌ2，ＮａＣｌ，ＮｉＣｌ2，ＬａＣｌ3，ＬｉＣｌ，ＮａＰＯ3であることを特徴とする。
〔７〕上記〔１〕記載の光学薄膜の形成方法において、前記多孔性薄膜面上にオーバーコート膜を形成することを特徴とする。
〔８〕上記〔７〕記載の光学薄膜の形成方法において、前記オーバーコート膜は膜厚が５０〜５００Åのフッ化膜または酸化膜であることを特徴とする。
【図面の簡単な説明】
第１図は、本発明にかかる光学薄膜の形成方法の説明図である。
第２図は、本発明にかかる光学薄膜の波長に対する透過率特性図である。
第３図は、本発明の第６実施例のオーバーコートした光学薄膜の断面図である。
発明を実施するための最良の形態
以下、本発明の実施の形態を詳細に説明する。
第１図は本発明にかかる光学薄膜の形成方法の説明図である。
まず、第１図（ａ）に示すように、光学素子基板１の面上に非水溶性の反射防止用の非水溶性物質２を蒸着し、次に、第１層目の非水溶性薄膜の内部まで十分な量の蒸着物質が浸入できるようなエネルギー粒子をもつ水溶性物質３を蒸着して光学素子基板１面上に混合膜を形成する。なお、４は空気層を示している。次に、第１図（ｂ）に示すように、その混合膜中の水溶性物質３を溶解除去して光学素子基板１上に非水溶性物質による多孔性薄膜５を形成する。なお、６は空気層を示している。
上記混合膜を形成するための蒸着物質は、非水溶性物質として例えば、シリカ（ＳｉＯ2）などの酸化物およびフッ化マグネシウム（ＭｇＦ2）などのフッ化物を、水溶性物質としては例えば、フッ化ナトリウム（ＮａＦ）などのフッ化物、酸化物、塩化物、またはリン酸化合物を用いる。ただし、これ以外でも同様に機能するものであれば良く、非水溶性物質として、例えばＡｌ2Ｏ3、ＣｅＯ2、ＨｆＯ2、Ｔａ2Ｏ5、ＴｈＯ2、ＴｉＯ2、ＺｒＯ2、Ｓｃ2Ｏ3、ＭｇＦ2、ＡｌＦ3、ＣａＦ2、ＬｉＦ、ＬａＦ3、ＰｂＦ2、ＮｄＦ3など、水溶性物質としてはＮａ3ＡｌＦ6、ＬｉＦ、Ｂ2Ｏ3、ＭｇＣｌ2、ＮａＣｌ、ＮｉＣｌ2，ＬａＣｌ3，ＬｉＣｌ、ＮａＰＯ3などの各種物質が可能である。
光学素子基板１としては、主に石英ガラス、瑚珪クラウンガラス（ＢＫ−７）、リン酸塩ガラスなどを含む各種の光学ガラスが使用され、その他、蛍石（ＣａＦ2）、水晶（ＳｉＯ2）、サファイア（ＡｌＯ3）などの結晶、ＹＡＧやＡｌ2Ｏ3などのレーザ用結晶、セラミックス、半導体、プラスチック、金属などの基板も使用する。
また、混合膜を形成する蒸着には、真空蒸着法、スパッタリング蒸着法、イオンプレーティング法、化学的蒸着法等の各種の蒸着法およびそれらの蒸着法の組み合わせを用いることができる。ただし、注意すべきことは、非水溶性蒸着膜の奥深くまで水溶性蒸着物質が到達できるように蒸着装置およびその蒸着方法に工夫をこらす事が重要である。
この蒸着された混合膜中の水溶性物質は、上記した例えばＮａＦやＮａ3ＡｌＦ6などの場合、純水や超純水等を用いて容易に除去することができ、残余の非水溶性物質である、例えば上記したＳｉＯ2やＭｇＦ2などによって基板１上に屈折率勾配をもつ多孔性薄膜５が形成される。
このようにして形成された多孔性薄膜５では、非水溶性物質２内部への水溶性物質３の浸入した量および浸入深さを変えることによって多孔性薄膜５の空気層６側の屈折率ｎPおよび屈折率勾配を変えることができる。
なお、第１図（ａ）において、ｎ1は水溶性薄膜３の屈折率、ｎ2は非水溶性薄膜２の屈折率、ｎSは基板１の屈折率であり、第１図（ｂ）のｎPは空気層６と多孔性薄膜５の境界における薄膜の屈折率である。
上記した多孔性薄膜の光学的膜厚は、多孔性薄膜の屈折率と膜厚との積で与えられ、この光学的膜厚は指定された波長の１／４すなわちλ／４（λ：指定された入射光の波長）に設計されている。
したがって、多孔性薄膜５の屈折率を基板１の屈折率より小さく設定すると、λ／４の奇数倍の光学的膜厚では指定された入射光に対して反射率が最小となる反射防止膜となり、多孔性薄膜は屈折率勾配をもつ不均質膜であるため、深紫外〜赤外域にかけて使用できる非常に広帯域の反射防止膜が得られる。
また、上記した多孔性薄膜５は従来技術の真空蒸着法で形成した薄膜に比べて反射率を大幅に小さくすることができる。
例えば従来の真空蒸着法による均質な単層の薄膜では、その屈折率は最小のものでは、１．３８程度であり、この場合は石英ガラス基板使用で１．８％の反射率となる。これに対し、本発明による多孔性薄膜５では、実施例で記述のごとく反射率を０．２５％まで小さくすることができた。
因みに本発明で製作された多孔性薄膜は、その反射率を以下に示すような式で記述できる。
第１図（ａ）において、蒸着基板上に非水溶性物質２のみを薄膜１／４波長で蒸着した場合の垂直入射における反射率Ｒ1は次式（１）により与えられる。
0003905035.tif 000002
第１図（ｂ）のように屈折率勾配を持つ場合の反射率ＲPは、
0003905035.tif 000003
0003905035.tif 000004
λは光の波長、ｄPは多孔性薄膜の厚さを示す。
次に、本発明の第１実施例について説明する。
直径４０ｍｍの石英ガラス基板を加熱せずにその表面上に抵抗加熱法によって膜厚が約６０ｎｍのＭｇＦ2を蒸着した。次に蒸着槽にアルゴンガスを導入して０．７ｍＴｏｒｒとし、イオンプレーティング法によって膜厚２０ｎｍのＮａＦをＭｇＦ2膜上に形成した後、基板を２００℃にして１０分間加熱した。
こうして得られた２層膜を２５℃の超純水中に１分間浸漬してＮａＦを除去し、多孔性のＭｇＦ2薄膜を石英ガラス基板の片面に形成した場合の透過率変化を第２図に示す。
この膜の反射率は、波長３３２ｎｍの光に対して０．２５％であった。因みに３３２ｎｍの波長での石英ガラス表面の反射率は３．７５％、石英ガラス基板に膜厚１／４波長のＭｇＦ2を蒸着した場合は、１．８％であるから、多孔性ＭｇＦ2膜の反射率は、通常のＭｇＦ2単層膜の反射率の約１／７となった。多孔性ＭｇＦ2膜の表面粗さは１２Åｒｍｓであった。応力に関しては、混合膜４８３ｋｇｆ／ｃｍ2の引っ張り応力に対し、超純水中でＮａＦを除去して多孔性ＭｇＦ2膜とした場合は４８ｋｇｆ／ｃｍ2となり、大幅に減少した。膜表面の機械的強度は、金属薄膜の２倍程度であり、実用上の問題はない。
次に、本発明の第２実施例について説明する。
直径４０ｍｍの石英ガラス基板を加熱せずにその表面上に電子ビーム法によって膜厚が約６８ｎｍのＳｉＯ2を蒸着した。次に、第１実施例と同じ方法で多孔性のＳｉＯ2膜を石英ガラス基板の片面に形成したところ、波長３７０ｎｍでの多孔性ＳｉＯ2膜の反射率は０．５％であった。この膜の表面粗さは１０Åｒｍｓ、機械的強度は多孔性ＭｇＦ2膜と同程度であった。
次に、本発明の第３実施例について説明する。
直径４０ｍｍのＣａＦ2結晶基板面上に、第１実施例と同じ方法で膜厚が４８ｎｍの多孔性ＭｇＦ2膜を形成したところ、波長２７０ｎｍでの反射率は０．８％であった。波長２７０ｎｍでのＣａＦ2結晶表面の反射率は３．５７％、ＣａＦ2基板に膜厚１／４波長のＭｇＦ2を蒸着した場合の反射率は２％であるから、ＣａＦ2基板面上の多孔性ＭｇＦ2膜の反射率は、通常のＭｇＦ2単層膜の反射率の約１／２．５となった。
次に、本発明の第４実施例について説明する。
まず、直径４０ｍｍの石英ガラス基板にＭｇＦ2膜を非水溶性物質として蒸着し、そのＭｇＦ2膜上にイオンプレーティング法によって膜厚２０ｎｍのＮａ3ＡｌＦ6を形成した。これを第１実施例と同じように加熱処理した後、超純水でＮａ3ＡｌＦ6を除去し、多孔性のＭｇＦ2薄膜を形成した場合のこの薄膜の光学的、機械的性能は第１実施例と同じであった。
次に、本発明の第５実施例について説明する。
第１実施例で形成した多孔性ＭｇＦ2膜は遊星回転方式のＣｅＯ2懸濁液を用いた研磨機で光学研磨することで、僅かに約１０分間の短時間で石英基板に損傷を与えることなく超平滑面を復元でき、除去した基板面上に再び多孔性ＭｇＦ2膜を形成でき、膜の光学的性能は同じであった。
第２図より明らかなように、波長３３２ｎｍの光に対する反射率は０．２５％であり、極めて広帯域にわたって反射防止が可能であることが分かる。
次に、本発明の第６実施例について説明する。
第３図は本発明の第６実施例を示すものであり、上記実施例で得られた多孔性薄膜面上をオーバーコートした光学薄膜の断面図である。
この図において、１はガラス基板、２はそのガラス基板１上に形成される上記した多孔性薄膜、３はその多孔性薄膜２上に形成されるオーバーコート膜である。ガラス基板１上に形成される多孔性薄膜２面上にフッ化膜（例えば、ＭｇＦ2膜）または酸化膜（例えばＳｉＯ2膜）を膜厚５０〜５００Åオーバーコートする。オーバーコートの方法としては、抵抗加熱や電子ビーム加熱による方法やイオンビームスパッタなどを用いる。
その結果、波長２６６ｎｍ用のオーバーコート膜付きの多孔性薄膜を作製することができた。
例えば、単なる多孔性薄膜では、２００ｎｍでの反射率が０．２５％であったのに対して、約８０ÅのＭｇＦ2膜を上記多孔性薄膜上にオーバーコートしたところ、２６６ｎｍでの反射率が０．２％となった。このように、オーバーコートすることによって膜厚が増加するために透過率が最大（反射率が最小）となる波長が２００ｎｍから２６６ｎｍへと長波長側へシフトした。
また、機械的強度も通常の薄膜程度まで改良された。
さらに、反射率の時間的変化（経年変化）を抑えることができる。
例えば、（１）単なる多孔性薄膜（２６６ｎｍ用多孔性薄膜）の反射率の変化はバージンでは０．２５％であったものが、１年経過後には約１．２％へとなるのに対して、（２）オーバーコート付き多孔性薄膜（２６６ｎｍ用多孔性薄膜）の場合の反射率の変化は、バージンでは０．２％であったものが、１年経過後でも約０．４％であり、その径年変化を抑えることができる。
このように、多孔性薄膜面上にオーバーコート膜を形成することによって、膜の機械的強度、膜の反射率の経年変化、膜の反射率の３点の改良を図ることができる。
多孔性薄膜は多孔性であるため、薄膜の密度が低くなり、屈折率勾配を有する。このため、単層膜で容易に反射防止膜を形成することができる利点を有する。その反面、多孔性（孔の大きさは分子サイズ）であるが故に、この孔に空気中の水分、あるいは分子サイズのパーティクル（ゴミ）が付着して行くために、徐々に薄膜の密度が増加していき、反射率が大きくなるという欠点を有するが、このような欠点をこの実施例によれば、克服することができる。
なお、本発明は上記実施例に限定されるものではなく、本発明の趣旨に基づいて種々の変形が可能であり、これらを本発明の範囲から排除するものではない。
以上、詳細に説明したように、本発明によれば、以下のような効果を奏することができる。
（１）２層目に蒸着した水溶性物質を溶解除去することで屈折率勾配を持つ多孔性薄膜を容易に形成することができ、これにより、従来の真空蒸着法では得られなかった極めて小さな反射率の反射防止膜が得られる。
（２）１層目の酸化物およびフッ化物を含む非水溶性物質を変えることによって異なる屈折率勾配を持つ各種の光学薄膜を再現性よく形成でき、これにより従来の真空蒸着法による単層膜では得られなかった真空紫外から赤外域までの広帯域にわたって小さな反射率を持つ光学薄膜が得られる。
（３）光学薄膜のレーザ損傷の原因となる薄膜内吸収物質のレーザ照射による圧力上昇を多孔性薄膜の薄膜孔を通して防止できるため、薄膜のレーザ耐力が向上して高出力レーザに対して使用できる。
（４）損傷した薄膜の基板からの除去は、多孔性薄膜の基板への付着強度が通常のハードコートした光学薄膜よりも低いため、超微粒子を懸濁した光学研磨液を用い基板表面に影響を与えることなく、ごく短時間で容易に除去可能であるため極めて経済的である。
（５）多孔性薄膜面上にオーバーコート膜を形成することによって、膜の機械的強度、膜の反射率の経年変化、膜の反射率の３点の改良を図ることができる。
産業上の利用可能性
本発明にかかる光学薄膜は、高出力レーザを含むレーザシステム用光学素子や光学機器用光学素子、例えば、デジタルカメラ、ビデオカメラ、液晶プロジェクターや、太陽電池用保護ガラスや、絵画、ディスプレイ用の保護ガラスなどに好適である。
【図１】
0003905035.tif 000005
【図２】
0003905035.tif 000006
【図３】
0003905035.tif 000007